(57)【要約】  本発明の目的は、輝度及び色度を低下させることなく、高温・高湿下に曝されたときの斑点の発生を抑制できる光反射フィルムを提供することである。本発明の光反射フィルムは、支持体Ａと、アンカー層Ｂと、銀又は銀を主成分とする金属反射層Ｃと、樹脂と、硫黄含有化合物とを含み、前記支持体Ａの波長５７０ｎｍの光の屈折率よりも低い屈折率を有する低屈折率層Ｄと、前記支持体Ａの波長５７０ｎｍの光の屈折率よりも高い屈折率を有する高屈折率層Ｅと、バリア層Ｆとをこの順に有する光反射フィルムであって、前記バリア層Ｆは、（ポリ）シロキサン化合物の硬化物を含む層又はシロキサン骨格を有する無機物からなる層であり、且つ前記バリア層Ｆの厚みが、５〜３０ｎｍである。
2017164226.tif 000002
【特許請求の範囲】
【請求項１】
支持体Ａと、アンカー層Ｂと、銀又は銀を主成分とする金属反射層Ｃと、樹脂と、硫黄含有化合物とを含み、前記支持体Ａの波長５７０ｎｍの光の屈折率よりも低い屈折率を有する低屈折率層Ｄと、前記支持体Ａの波長５７０ｎｍの光の屈折率よりも高い屈折率を有する高屈折率層Ｅと、バリア層Ｆとをこの順に有する光反射フィルムであって、
前記バリア層Ｆは、（ポリ）シロキサン化合物の硬化物を含む層又はシロキサン骨格を有する無機物からなる層であり、且つ
前記バリア層Ｆの厚みが、５〜３０ｎｍである、光反射フィルム。
【請求項２】
前記低屈折率層Ｄの厚みが２０〜５０ｎｍであり、且つ前記高屈折率層Ｅの厚みが２０〜５０ｎｍである、請求項１に記載の光反射フィルム。
【請求項３】
光源と、請求項１又は２に記載の光反射フィルムとを含む、液晶表示装置用バックライトユニット。
【発明の詳細な説明】
【技術分野】
【０００１】
本発明は、光反射フィルム及び液晶表示装置用バックライトユニットに関する。
【背景技術】
【０００２】
反射部材は、液晶表示装置用バックライトユニットの光反射フィルム、プロジェクションテレビや光学系装置の反射鏡、及びＬＥＤ照明の反射部材等に用いられている。【０００３】
反射部材の金属反射層として通常用いられる銀層は、可視光領域（波長５６０〜６００ｎｍ）に高い反射率を有するが、青色光領域（波長４３０〜４７０ｎｍ）の反射がやや低く、色のバランスが黄色に偏ることが問題となっている。このため、青色光領域の反射率を、可視光領域の反射率よりも高くするために、銀層上に、酸化ケイ素を主成分とする低屈折率層と高屈折率層とを積層した反射体が検討されている（例えば特許文献１参照）。さらに、高屈折率層上に、ハードコート層をさらに積層することも知られている（例えば特許文献１参照）。【０００４】
ところで、液晶表示装置用バックライトユニットの光反射フィルムは、使用時に高温・高湿環境下に曝されることがある。従って、高温・高湿下に曝されても、良好な反射率を維持できる光反射フィルム、即ち、高い湿熱耐久性を有する光反射フィルムが求められている。
【先行技術文献】
【特許文献】
【０００５】
【特許文献１】特許第４４９８２７３号公報
【発明の概要】
【発明が解決しようとする課題】
【０００６】
しかしながら、特許文献１に示される光反射フィルムは、高温・高湿下に一定時間曝されたときに、反射層の表面に褐色の斑点が生じるという問題があった。【０００７】
これに対して、光反射フィルムの高屈折率層上に従来のハードコート層を設けても、褐色の斑点を十分には抑制できなかった。また、ハードコート層の厚みを厚くすることで、褐色の斑点はある程度抑制できるが、輝度及び色度が低下するという問題があった。【０００８】
本発明は上記事情に鑑みてなされたものであり、輝度及び色度を低下させることなく、高温・高湿下に曝されたときの褐色の斑点の発生を抑制できる光反射フィルムを提供することを目的とする。
【課題を解決するための手段】
【０００９】
［１］  支持体Ａと、アンカー層Ｂと、銀又は銀を主成分とする反射層Ｃと、樹脂と、硫黄含有化合物とを含み、前記支持体Ａの波長５７０ｎｍの光の屈折率よりも低い屈折率を有する低屈折率層Ｄと、前記支持体Ａの波長５７０ｎｍの光の屈折率よりも高い屈折率を有する高屈折率層Ｅと、バリア層Ｆとをこの順に有する光反射フィルムであって、前記バリア層Ｆは、（ポリ）シロキサン化合物の硬化物を含む層又はシロキサン骨格を有する無機物からなる層であり、且つ前記バリア層Ｆの厚みが、５〜３０ｎｍである、光反射フィルム。
［２］  前記低屈折率層Ｄの厚みが２０〜５０ｎｍであり、且つ前記高屈折率層Ｅの厚みが２０〜５０ｎｍである、［１］に記載の光反射フィルム。
［３］  光源と、［１］又は［２］に記載の光反射フィルムとを含む、液晶表示装置用バックライトユニット。
【発明の効果】
【００１０】
本発明によれば、輝度及び色度を低下させることなく、高温・高湿下に曝されたときの斑点の発生を抑制できる光反射フィルムを提供することができる。
【図面の簡単な説明】
【００１１】
【図１】本発明の光反射フィルムの一例を示す模式図である。
【図２】本発明の液晶表示装置の一例を示す断面図である。
【発明を実施するための形態】
【００１２】
前述の通り、銀又は銀を主成分とする金属反射層、酸化ケイ素を主成分とする低屈折率層、高屈折率層及び従来のハードコート層を有する光反射フィルムは、高温・高湿下に一定時間曝されたときの金属反射層の表面に褐色の斑点が生じるという問題があった。この原因は明らかではないが、外気中から透過した水分等の影響により、金属反射層の銀原子がマイグレーションを起こすためであると考えられる。
【００１３】
これに対して本発明では、高屈折率層上に、「（ポリ）シロキサン化合物の硬化物を含むか、又はシロキサン骨格を有する無機物からなるバリア層Ｆ」を有することにより、褐色の斑点を高度に抑制できる。この理由は明らかではないが、バリア層Ｆが水分の透過を高度に抑制し得るので、水分の存在下で生じやすい銀原子のマイグレーションを抑制できるからである推測される。
【００１４】
また、バリア層Ｆの厚みを５〜３０ｎｍに調整することで、低屈折率層Ｄと高屈折率層Ｅの積層によって調整された輝度や色度が損なわれるのを抑制できる。それらの結果、輝度や色度を低下させることなく、高温・高湿下に一定時間曝されたときの褐色の斑点を高度に抑制できる。
【００１５】
さらに、「低屈折率層Ｄが硫黄含有化合物を含むこと」で、褐色の斑点をより高度に抑制できる。これは、バリア層Ｆにより水分の透過が抑制されることにより銀原子のマイグレーションが抑制されることに加え、低屈折率層Ｄに含まれる硫黄化合物と金属反射層に含まれる銀原子とが結合することにより、銀原子のマイグレーションがより起こりにくくなるからであると考えられる。本発明は、このような知見に基づいてなされたものである。
【００１６】
１．光反射フィルム
本発明の光反射フィルムは、支持体Ａと、アンカー層Ｂと、金属反射層Ｃと、低屈折率層Ｄと、高屈折率層Ｅと、バリア層Ｆとをこの順に有する。
【００１７】
１−１．支持体Ａ
支持体Ａは、例えば樹脂フィルムであり得る。樹脂フィルムの例には、ポリエチレンテレフタレートフィルム、ポリエチレンナフタレートフィルム等のポリエステルフィルム、ポリプロピレンフィルム、アクリルフィルム、ポリカーボネートフィルム、ポリイミドフィルム、ポリスルホンフィルム、ポリエーテルエーテルケトンフィルム、フッ素樹脂フィルム、セルロースエステル系フィルム、ポリシクロオレフィン系フィルム等が含まれる。中でも、耐熱性や強度が良好である点から、ポリエチレンテレフタレートフィルムやポリプロピレンフィルムが好ましい。
【００１８】
樹脂フィルムは、透明であってもよいし、透明でなくてもよい。高い耐候性を得る観点では透明樹脂フィルムが好ましく、高い反射率を得る観点では白色樹脂フィルムが好ましい。
【００１９】
透明樹脂フィルムの波長３６０〜４００ｎｍでの平均透過率は、８０％以上であることが好ましく、８５％以上であることがより好ましい。透明樹脂フィルムの平均透過率は、日立ハイテクノロジーズ社製の分光光度計Ｕ−４１００により測定することができる。
【００２０】
白色樹脂フィルムの全光線反射率は、５０％以上であることが好ましく、８０％以上であることがより好ましい。白色樹脂フィルムの全光線反射率は、ＪＩＳ  Ｋ  ７３７５：２００８「プラスチック−全光線透過率および全光線反射率の求め方」に従って測定することができる。
【００２１】
支持体Ａの厚みは、１０〜３００μｍであることが好ましい。支持体Ａの厚みが１０μｍ以上であると、支持体Ａが十分な強度を有するので、取り扱いやすい。支持体Ａの厚みが３００μｍ以下であると、支持体Ａの表面平滑性が損なわれにくい。支持体Ａの厚みは、２０〜２５０μｍであることがより好ましい。
【００２２】
１−２．アンカー層Ｂ
アンカー層Ｂは、支持体Ａと金属反射層Ｃとの間に配置され、金属反射層Ｃを均一に形成しやすくし、且つ支持体Ａと金属反射層Ｃとの密着性を高める機能を有する。
【００２３】
アンカー層Ｂは、樹脂を主成分として含む。アンカー層に含まれる樹脂の例には、ポリエステル系樹脂、アクリル系樹脂、ポリアミド系樹脂、塩化ビニル系樹脂、塩化ビニル酢酸ビニル共重合体等の熱可塑性樹脂又は官能基を有する当該熱可塑性樹脂の硬化物、メラミン系樹脂、エポキシ系樹脂等の熱硬化性樹脂又はその硬化物が含まれる。中でも、耐候性等に優れる点から、アクリル系樹脂、メラミン樹脂が好ましく、メラミン樹脂がより好ましい。
【００２４】
メラミン樹脂の例には、ブチル化メラミン樹脂が含まれる。ブチル化メラミン樹脂は、メラミンとアルデヒド成分（ホルムアルデヒド、パラホルムアルデヒド等）との付加反応生成物であるメチロール化メラミン樹脂中のメチロール基の一部又は全部を、ｎ−ブチルアルコール又はイソブチルアルコールでエーテル化したものである。
【００２５】
アンカー層Ｂの厚みは、０．０１〜３μｍであることが好ましい。アンカー層Ｂの厚みが０．０１μｍ以上であると、金属反射層Ｃを均一に形成しやすく、且つ支持体Ａと金属反射層Ｃとの密着性を十分に高めやすい。アンカー層Ｂの厚みが３μｍ以下であると、アンカー層Ｂの膜厚均一性や、色度及び輝度が損なわれにくい。アンカー層Ｂの厚みは、０．１〜１μｍであることがより好ましい。
【００２６】
１−３．金属反射層Ｃ
金属反射層Ｃは、Ａｇ又はその合金を主成分として含む。「Ａｇ又はその合金を主成分として含む」とは、Ａｇ又はその合金が、金属反射層Ｃ全体に対して９０原子％以上含まれることをいう。Ａｇ又はその合金の含有量は、金属反射層Ｃ全体に対して９０原子％以上であることが好ましく、９９．９原子％以上であることがより好ましい。
【００２７】
金属反射層Ｃは、必要に応じてＡｇ又はその合金以外の他の金属をさらに含んでもよい。他の金属の例には、Ａｌ、Ｃｕ、Ｐｄ、Ｃｒ、Ｃｕ、Ｎｉ、Ｔｉ、Ｍｇ、Ｒｈ、Ｐｔ及びＡｕからなる群より選ばれる少なくとも一種及びその合金が含まれ、好ましくはＡｌとその合金又はＡｕとその合金である。
【００２８】
金属反射層Ｃの厚みは、反射率の点から、３０〜２００ｎｍであることが好ましい。金属反射層Ｃの厚みが３０ｎｍ以上であると、透過光の割合が増大することによる反射率の低下を抑制できる。金属反射層Ｃの厚みが２００ｎｍ以下であると、製造コストの増大を抑制しうる。金属反射層Ｃの厚みが３０〜１５０ｎｍであることがより好ましく、８０〜１５０ｎｍであることがさらに好ましい。
【００２９】
金属反射層Ｃの表面反射率は、８０％以上であることが好ましく、９０％以上であることがより好ましい。金属反射層Ｃの表面反射率は、日立ハイテクノロジーズ社製の分光光度計Ｕ−４１００により測定することができる。
【００３０】
１−４．低屈折率層Ｄ／高屈折率層Ｅ
低屈折率層Ｄ及び高屈折率層Ｅは、金属反射層Ｃの反射率を高めると共に、色度を調整する機能を有する。低屈折率層Ｄは、支持体Ａの波長５７０ｎｍの光の屈折率よりも低い屈折率を有し、高屈折率層Ｅは、支持体Ａの波長５７０ｎｍの光の屈折率よりも高い屈折率を有する。
【００３１】
即ち、高屈折率層Ｅの波長５７０ｎｍの光の屈折率は、低屈折率層Ｄの波長５７０ｎｍの光の屈折率よりも高い。高屈折率層Ｅと低屈折率層Ｄの波長５７０ｎｍの光の屈折率の差は、十分に色度を調整できる点では、０．３５以上であることが好ましく、０．４以上であることがより好ましく、０．５〜１．１０であることがさらに好ましい。
【００３２】
低屈折率層Ｄ及び高屈折率層Ｅを増反射層として機能させるためには、低屈折率層Ｄの波長５７０ｎｍでの屈折率をｎＬ、厚みをｄＬとし、高屈折率層Ｅの波長５７０ｎｍでの屈折率をｎＨ、厚みをｄＨとしたとき、下記式（１）と（２）を同時に満たすことが好ましい。
式（１）：１９０＜８ｄＬ・ｎＬ＜７３０（好ましくは３５０＜８ｄＬ・ｎＬ＜６００）
式（２）：１９０＜４ｄＨ・ｎＨ＜７３０（好ましくは４００＜４ｄＬ・ｎＬ＜６００）
【００３３】
１−４−１．低屈折率層Ｄ
低屈折率層Ｄの波長５７０ｎｍの光の屈折率ｎＬは、支持体Ａや高屈折率層Ｅとの屈折率差を考慮して設定されるが、例えば１．８０以下であることが好ましく、１．３０以上１．７０以下であることがより好ましい。低屈折率層ＤＦの屈折率ｎＬは、主に低屈折率層Ｄに含まれる材料の屈折率や、低屈折率層Ｄの密度で調整される。
【００３４】
低屈折率層Ｄの屈折率ｎＬは、以下の方法で測定することができる。即ち、ポリエチレンテレフタレート基材上に、厚み１００ｎｍの低屈折率層を真空蒸着して、屈折率測定用サンプルを得る。得られたサンプルの波長５７０ｎｍの光の屈折率を、堀場製分光エリプソメーターＵＶＳＥＬを用いて測定する。
【００３５】
低屈折率層Ｄは、樹脂と、硫黄含有化合物とを含む。
【００３６】
低屈折率層Ｄに含まれる樹脂は、低屈折率層Ｄに適した屈折率を有する樹脂であればよい。そのような樹脂の例には、アクリル系樹脂、メラミン系樹脂、ポリビニルアルコール系樹脂、及びセルロース類（セルロースエステルやセルロースエーテル等）が含まれる。このうち、屈折率を調整しやすい観点から、アクリル系樹脂、メラミン系樹脂及びそれらの混合物が好ましく、アクリル系樹脂がより好ましい。アクリル系樹脂は、さらにイソシアネート等の硬化剤で架橋された架橋物（硬化物）であってもよい。
【００３７】
アクリル系樹脂は、（メタ）アクリル酸エステルの単独重合体又は（メタ）アクリル酸エステルと他の共重合モノマーとの共重合体でありうる。（メタ）アクリル酸エステルは、好ましくはメタクリル酸メチルでありうる。
【００３８】
メタクリル酸メチルと共重合されうる共重合体モノマーの例には、アルキル部分の炭素数が２〜１８のメタクリル酸アルキルエステル；アルキル部分の炭素数が１〜１８のアルキル酸アルキルエステル；アクリル酸、メタクリル酸等のα，β−不飽和酸；マレイン酸、フマル酸、イタコン酸等の不飽和基含有二価カルボン酸；２−ヒドロキシメチル（メタ）アクリレート、２−ヒドロキシプロピル（メタ）アクリレート、３−ヒドロキシプロピル（メタ）アクリレート、６−ヒドロキシヘキシル（メタ）アクリレート、ジエチレングリコールモノ（メタ）アクリレート、ジプロピレングリコールモノ（メタ）アクリレート等のヒドロキシル基含有（メタ）アクリル酸エステル；スチレン、α−メチルスチレン等の芳香族ビニル化合物；アクリロイルモルフォリン（ＡＣＭＯ）等のアクリルアミド誘導体等が含まれる。これらは、一種類で用いてもよいし、二種以上を組み合わせて用いてもよい。中でも、硬化剤と架橋して架橋物（硬化物）を形成しうる観点では、ヒドロキシル基含有（メタ）アクリル酸エステルが好ましい。メタクリル酸メチルと他の共重合モノマーとの共重合体における共重合モノマー由来の構成単位の割合は、５０質量％以下であることが好ましく、３０質量％以下であることがより好ましい。
【００３９】
アクリル系樹脂の具体例には、ポリ（メチルメタクリレート）（ＰＭＭＡ）、ポリ（メチルメタクリレート）のコポリマー（ｃｏＰＭＭＡ）等が含まれる。
【００４０】
樹脂の重量平均分子量は、塗布可能な程度であればよく、例えば１０００〜５０万でありうる。重量平均分子量は、高速液体クロマトグラフィーにより測定することができる。
【００４１】
樹脂の含有量は、低屈折率層Ｄの全質量に対して６０質量％以上であることが好ましい。樹脂の含有量が６０質量％以上であると、金属反射層Ｃの耐久性を十分に高めうる。樹脂の含有量は、低屈折率層Ｄの全質量に対して７０質量％以上であることが好ましく、８０質量％以上であることがより好ましい。
【００４２】
低屈折率層Ｄに含まれる硫黄含有化合物は、分子内に１以上のチオエーテル基（−Ｓ−）又はチオール基（−ＳＨ）を有する化合物である。
【００４３】
硫黄含有化合物の例には、メルカプト酢酸、メルカプトプロピオン酸、メルカプトブタン酸等のチオール基含有カルボン酸；チオフェノール、２−メルカプトベンジルアルコール、２−フェノキシチオフェノール、３−メルカプトフェナンスレン、２−メルカプト−４（３Ｈ）−キナゾリン及びβ−メルカプトナフタレン等の芳香族炭化水素チオール化合物；エタンチオール、プロパンチオール、１，２−エタンジチオール、１，３−プロパンジチオール、１，４−ブタンジチオール、２，３−ブタンジチオール、１，５−ペンタンジチオール、１，６−へキサンジチオール等のアルカン（ポリ）チオール化合物；３−メルカプト−１，２，４−トリアゾール、１−メチル−３−メルカプト−１，２，４−トリアゾール、２−メルカプトベンゾチアゾール、２−メルカプトベンゾイミダゾール、２−メルカプトベンゾオキサゾール等の芳香族複素環チオール化合物；チアゾール、チアゾリン、チアゾロン、チアゾリジン、チアゾリドン、イソチアゾール、ベンゾチアゾール、２−Ｎ，Ｎ−ジエチルチオベンゾチアゾール、及びＰ−ジメチルアミノベンザルロダニン等のチアゾール化合物；チオナリド；３−メルカプトプロピルトリメトキシシラン等のチオール基含有アルコキシシラン化合物；チオール基含有カルボン酸（メルカプト酢酸、メルカプトプロピオン酸等）とアルコール（メタノール、エタノール、ブタンジオール、ヘキサンジオール、トリメチロールプロパン及びペンタエリスリトール等の（ポリ）アルコール）とをエステル反応させて得られるチオール基含有カルボン酸誘導体（メルカプト酢酸メチル、メルカプトプロピオン酸メチル、メルカプトプロピオン酸オクチル、メルカプトプロピオン酸メトキシブチル、グリコールジメルカプトアセテート、ブタンジオールビスチオグリコレート（ＢＤＴＧ）、トリメチロールプロパントリスチオグリコレート（ＴＭＴＧ）、トリメチロールプロパントリスチオプロピオネート（ＴＭＴＰ）及びペンタエリスリトールテトラキスチオプロピオネート（ＰＥＴＧ）等）；チオエーテル基含有カルボン酸（チオジプロピオン酸等）と（ポリ）アルコール（ラウリルアルコール、ミリスチルアルコール等）とをエステル化反応させて得られるチオエーテル含有カルボン酸誘導体（ジラウリル３，３−チオジプロピオネート、ジミリスチル３，３’−チオジプロピオネート、ジステアリル３，３−チオジプロピオネート、ラウリルステアリル３，３−チオジプロピオネート等）；スルフラン、ペルスルフラン等の硫黄含有キレート化合物等が含まれる。
【００４４】
中でも、金属反射層Ｃを構成する金属原子と相互作用しやすいことから、分子内にチオール基を有する化合物（チオール化合物）が好ましい。チオール化合物は、不要な光吸収やそれによる劣化を抑制し、耐光性を高める観点から、芳香族炭化水素環、芳香族複素環又は不飽和二重結合を有しないチオ−ル化合物であることが好ましく、チオール基含有カルボン酸誘導体であることがより好ましい。
【００４５】
チオール化合物は、分子内に１つのチオール基を有する単官能のチオール化合物であってもよいし、分子内に２以上のチオール基を有する多官能のチオール化合物であってもよい。中でも、金属反射層Ｃを構成する金属原子と相互作用しやすいことから、多官能のチオール化合物であることがより好ましく、３官能又は４官能のチオール化合物であることがさらに好ましい。
【００４６】
分子内にチオール基を有する化合物のチオール基当量（ｇ／ｅｑ）は、３００以下であることが好ましく、２００以下であることがより好ましい。チオール基当量が一定以下であると、分子内にチオール基を多く含むので、金属反射層Ｃを構成する銀原子と相互作用しやすい。それにより、金属反射層Ｃを均一に形成しやすいだけでなく、銀原子のマイグレーションを抑制しやすい。チオール基当量は、下記式で定義される。
チオール基当量（ｇ／ｅｑ）＝硫黄含有化合物の重量平均分子量／１分子あたりのチオール基の数
【００４７】
硫黄含有化合物の重量平均分子量は、樹脂中に良好に分散できるものであればよく、特に制限されないが、例えば１００〜１０００であることが好ましく、１５０〜５００であることがより好ましい。
【００４８】
硫黄含有化合物の含有量は、低屈折率層Ｄに含まれる樹脂の合計に対して０．５〜２０質量％であることが好ましい。硫黄含有化合物の含有量が０．５質量％以上であると、金属反射層Ｃと低屈折率層Ｄとの相互作用が十分に高められるので、金属反射層Ｃの湿熱耐久性を十分に高めうる。硫黄含有化合物の含有量が２０質量％以下であると、金属反射層Ｃの銀原子と反応して褐色の斑点を発生するのを一層抑制できるだけでなく、硫黄含有化合物の光吸収に伴う着色や反射率の低下も生じにくい。硫黄含有化合物の含有量は、低屈折率層Ｄに含まれる樹脂の合計に対して１〜１０質量％であることがより好ましい。
【００４９】
低屈折率層Ｄの厚みｄＬは、増反射させる光の波長域によるが、例えば波長４３０〜４７０ｎｍの光の増反射効果を高める点では、１０〜７０ｎｍであることが好ましく、２０〜５０ｎｍであることがより好ましく、３０〜５０ｎｍであることがさらに好ましい。厚みｄＬが１０ｎｍ以上であると輝度を高めやすく、７０ｎｍ以下であると青色光領域の反射率を可視光領域の反射率よりも高くしやすいので、色度を改善することができる。
【００５０】
１−４−２．高屈折率層Ｅ
高屈折率層Ｅの波長５７０ｎｍの光の屈折率ｎＨは、支持体Ａや低屈折率層Ｄとの屈折率差を考慮して設定され、例えば１．８５以上であることが好ましく、２．００以上２．７０以下であることがより好ましい。高屈折率層Ｅの屈折率は、主に高屈折率層Ｅに含まれる材料の屈折率や高屈折率層Ｅの密度で調整される。
【００５１】
高屈折率層Ｅの屈折率ｎＨは、ポリエチレンテレフタレート基材上に、厚み１００ｎｍの高屈折率層を真空蒸着して、屈折率測定用サンプルを得る以外は前述と同様にして測定することができる。
【００５２】
高屈折率層Ｅは、無機材料を主成分とする無機物層（好ましくは薄膜）であってもよいし、樹脂を主成分とする樹脂層であってもよい。中でも、高屈折率層Ｅは、高い屈折率が得られやすい点から、無機材料を主成分とする無機物層であることが好ましい。無機材料を主成分とするとは、無機材料が高屈折率層Ｅの全質量に対して５０質量％以上含まれることをいう。
【００５３】
高屈折率層Ｅを構成する無機材料の例には、金属酸化物又は金属硫化物が含まれる。金属酸化物又は金属硫化物を構成する金属の例には、Ｚｎ、Ｔｉ、Ｚｒ、Ｎｂ、Ｔａ及びＩｎ等が含まれる。金属酸化物の例には、ＴｉＯ２、ＩＴＯ（酸化インジウムスズ）、ＺｎＯ、Ｎｂ２Ｏ５、ＺｒＯ２、Ｔａ２Ｏ５、Ｔｉ３Ｏ５、Ｔｉ４Ｏ７、Ｔｉ２Ｏ３及びＴｉＯ等が含まれる。金属硫化物の例には、ＺｎＳ、ＭｎＳ等が含まれる。
【００５４】
中でも、光反射フィルムを用いたバックライトユニットの輝度特性を効果的に高めることができる点から、金属硫化物が好ましく；高い屈折率と透明性とを有する点から、硫化亜鉛（ＺｎＳ）がより好ましい。
【００５５】
金属酸化物又は金属硫化物の含有量は、高屈折率層Ｅの全質量に対して９０原子％以上であることが好ましく、９５原子％以上であることがより好ましい。
【００５６】
高屈折率層Ｅの厚みｄＨは、増反射させる光の波長域によるが、例えば波長４３０〜４７０ｎｍの光の増反射効果を高める点では、１０〜７０ｎｍであることが好ましく、２０〜５０ｎｍであることがより好ましく、３０〜５０ｎｍであることがさらに好ましい。厚みｄＨが１０ｎｍ以上であると輝度を高めやすく、７０ｎｍ以下であると青色光領域の反射率を可視光領域の反射率よりも高くしやすいので、色度を改善することができる。
【００５７】
低屈折率層Ｄや高屈折率層Ｅの厚みを特定する際、低屈折率層Ｄや高屈折率層Ｅの組成が連続的に変化し、層界面が明確でない場合がある。そのような場合、「低屈折率層Ｄと高屈折率層Ｅの全体のうち最大屈折率」−「低屈折率層Ｄと高屈折率層Ｅの全体のうち最小屈折率」＝Δｎとしたとき、２層間の最小屈折率＋Δｎ／２の地点を「低屈折率層Ｄと高屈折率層Ｅとの層界面」とみなすことができる。
【００５８】
低屈折率層Ｄと高屈折率層Ｅの全体における最大屈折率及び最小屈折率は、低屈折率層Ｄと高屈折率層Ｅのそれぞれの深さ方向の原子組成をＸＰＳによって測定し、該原子組成に基づいて計算して求めることができる。低屈折率層Ｄと高屈折率層Ｅの深さ方向の原子組成は、スパッタ法を用いて光反射フィルムの表面から深さ方向へエッチングを行いながら、各深さにおける原子組成比をＸＰＳ表面分析装置により測定したり；低屈折率層Ｄや高屈折率層Ｅの積層膜を切断して、切断面の原子組成比をＸＰＳ表面分析装置で測定したりすることによって得ることができる。
【００５９】
１−５．バリア層Ｆ
バリア層Ｆは、（ポリ）シロキサン化合物の硬化物を含む層であるか、又はシロキサン骨格を有する無機物からなる層である。
【００６０】
１−５−１．（ポリ）シロキサン化合物の硬化物を含む層について
（ポリ）シロキサン化合物の硬化物を含む層における「（ポリ）シロキサン化合物の硬化物」は、２官能アルコキシシラン化合物、３官能アルコキシシラン化合物、及び４官能アルコキシシラン化合物から選ばれる少なくとも一種のアルコキシシラン化合物又はそのオリゴマー（（ポリ）シロキサン化合物）の硬化物であり得る。
【００６１】
即ち、（ポリ）シロキサン化合物の硬化物は、２官能アルコキシシラン化合物由来の構造単位（下記式（１）で表される構造単位：Ｄ単位）、３官能アルコキシシラン化合物由来の構造単位（下記式（２）で表される構造単位：Ｔ単位）、及び４官能アルコキシシラン化合物由来の構造単位（下記式（３）で表される構造単位：Ｑ単位）のうち少なくとも一種を含む。
【化１】
2017164226.tif 000003
【００６２】
式（１）のｌ、式（２）のｍ、及び式（３）のｎは、各構造単位の繰り返し数であり、通常、０以上の整数であり、且つｌ＋ｍ＋ｎが２以上である。
【００６３】
式（１）で表される構造単位を得るための２官能アルコキシシラン化合物は、下記一般式（Ｉ）で表され得る。
【化２】
2017164226.tif 000004
【００６４】
一般式（Ｉ）のＲ１は、水素原子又はアルキル基を表す。Ｒ２は、それぞれ独立に炭素数１〜５のアルキル基又はフェニル基を表す。
【００６５】
２官能のアルコキシシラン化合物の例には、ジメトキシシラン、ジエトキシシラン、ジプロポキシシラン、ジペンチルオキシシラン、ジフェニルオキシシラン、メトキシエトキシシラン、メトキシプロポキシシラン、メトキシペンチルオキシシラン、メトキシフェニルオキシシラン、エトキシプロポキシシラン、エトキシペンチルオキシシラン、エトキシフェニルオキシシラン、メチルジメトキシシラン、メチルメトキシエトキシシラン、メチルジエトキシシラン、メチルメトキシプロポキシシラン等が含まれる。中でもジメトキシシラン、ジエトキシシラン、メチルジメトキシシラン、メチルジエトキシシランが好ましい。
【００６６】
式（２）で表される構造単位を得るための３官能アルコキシシラン化合物は、下記一般式（ＩＩ）で表され得る。
【化３】
2017164226.tif 000005
【００６７】
一般式（ＩＩ）のＲ３は、水素原子又はアルキル基を表す。Ｒ４は、それぞれ独立に炭素数１〜５のアルキル基又はフェニル基を表す。
【００６８】
３官能アルコキシシラン化合物の例には、トリメトキシシラン、トリエトキシシラン、トリプロポキシシラン、トリペンチルオキシシラン、トリフェニルオキシシラン、ジメトキシモノエトキシシラン、ジエトキシモノメトキシシラン、ジプロポキシモノメトキシシラン、ジプロポキシモノエトキシシラン、ジペンチルオキシルモノメトキシシラン、ジペンチルオキシモノエトキシシラン、ジペンチルオキシモノプロポキシシラン、ジフェニルオキシルモノメトキシシラン、ジフェニルオキシモノエトキシシラン、ジフェニルオキシモノプロポキシシラン、メトキシエトキシプロポキシシラン、モノプロポキシジメトキシシラン、モノプロポキシジエトキシシラン、モノブトキシジメトキシシラン、モノペンチルオキシジエトキシシラン、モノフェニルオキシジエトキシシラン等のモノヒドロシラン化合物；メチルトリメトキシシラン、メチルトリエトキシシラン、メチルトリプロポキシシラン、メチルトリペンチルオキシシラン、メチルモノメトキシジエトキシシラン、メチルモノメトキシジプロポキシシラン、メチルモノメトキシジペンチルオキシシラン、メチルモノメトキシジフェニルオキシシラン、メチルメトキシエトキシプロポキシシラン、メチルモノメトキシモノエトキシモノブトキシシラン等のモノメチルシラン化合物；エチルトリメトキシシラン、エチルトリプロポキシシラン、エチルトリペンチルオキシシラン、エチルトリフェニルオキシシラン、エチルモノメトキシジエトキシシラン、エチルモノメトキシジプロポキシシラン、エチルモノメトキシジペンチルオキシシラン、エチルモノメトキシジフェニルオキシシラン、エチルモノメトキシモノエトキシモノブトキシシラン等のモノエチルシラン化合物等が含まれる。中でも、メチルトリメトキシシラン、及びメチルトリエトキシシランが含まれ、メチルトリメトキシシランが好ましい。
【００６９】
式（３）で表される構造単位を得るための４官能アルコキシシラン化合物は、下記一般式（ＩＩＩ）で表され得る。
【化４】
2017164226.tif 000006
【００７０】
一般式（ＩＩＩ）のＲ５は、それぞれ独立に炭素数１〜５のアルキル基又はフェニル基を表す。
【００７１】
４官能アルコキシシラン化合物の例には、テトラメトキシシラン、テトラエトキシシラン、テトラプロポキシシランテトラブトキシシラン、テトラペンチルオキシシラン、テトラフェニルオキシシラン、トリメトキシモノエトキシシラン、ジメトキシジエトキシシラン、トリエトキシモノメトキシシラン等が含まれる。これらの中でもテトラメトキシシラン、テトラエトキシシランが好ましい。
【００７２】
（ポリ）シロキサン化合物の硬化物は、少なくとも３官能アルコキシシラン化合物由来の構造単位（Ｔ単位）と、４官能アルコキシシラン化合物由来の構造単位（Ｑ単位）の少なくとも一方を含むことが好ましい。これらの構造単位を含むシロキサン骨格を有するポリマーは、高い架橋密度を有し、良好なバリア性が得られやすいからである。
【００７３】
（ポリ）シロキサン化合物の硬化物における、３官能アルコキシシラン化合物由来の構造単位（Ｔ単位）と４官能アルコキシシラン化合物由来の構造単位（Ｑ単位）の合計量は、（ポリ）シロキサン化合物の硬化物の固体Ｓｉ−ＮＭＲのスペクトルから求めることができる。
【００７４】
（ポリ）シロキサン化合物の硬化物の含有量は、バリア層Ｆの全質量に対して８５質量％以上であることが好ましく、９０質量％以上であることがより好ましく、９５質量％以上であることがさらに好ましく、１００質量％であってもよい。
【００７５】
（ポリ）シロキサン化合物の硬化物を含むバリア層Ｆは、後述するように、（ポリ）シロキサン化合物と、必要に応じて溶媒とを含むバリア層形成用組成物を塗布した後、乾燥及び硬化（重縮合）させて形成することができる。
【００７６】
１−５−２．シロキサン骨格を有する無機物からなる層について
シロキサン骨格を有する無機物からなる層は、シロキサン骨格を有する無機物（例えばＳｉＯ２等）の薄膜である。薄膜は、後述するようにスパッタ法や真空蒸着法により形成することができる。
【００７７】
シロキサン骨格を有する無機物の含有量は、バリア層Ｆに対して９０原子％以上であることが好ましく、９５原子％以上であることがより好ましく、１００原子％であってもよい。
【００７８】
１−５−３．バリア層Ｆの物性
バリア層Ｆの厚みは、５〜３０ｎｍであることが好ましい。バリア層Ｆの厚みが５ｎｍ以上であると、湿熱環境下に曝されても、水蒸気や酸素を透過しにくいので、金属反射層Ｃに褐色の斑点が発生するのを抑制できる。バリア層Ｆの厚みが３０ｎｍ以下であると、低屈折率層Ｄと高屈折率層Ｅの積層による輝度・色度（特に色度）の調整効果が損なわれにくい。バリア層Ｆの厚みは、５〜２０ｎｍであることがより好ましい。
【００７９】
バリア層Ｆの、４０℃９０％ＲＨにおける水蒸気透過率は、５ｇ／ｍ２・ｄａｙ以下であることが好ましく、１ｇ／ｍ２・ｄａｙ以下であることがより好ましい。バリア層Ｆの、２３℃９０％ＲＨの条件下における酸素透過率は、０．１ｍｌ／ｍ２／ｄａｙ／ａｔｍ以下であることが好ましい。
【００８０】
バリア層Ｆの、４０℃９０％ＲＨにおける水蒸気透過率は、以下の方法で測定することができる。即ち、厚み１００μｍのポリエチレンテレフタレート（ＰＥＴ）基材上に、所定の厚みのバリア層Ｆを形成してサンプルを得る。得られたサンプルと基材の水蒸気透過率を、それぞれＭＯＣＯＮ社製：ＰＥＲＭＡＴＲＡＮ−Ｗ  ３／３２を用いて、温度４０℃、湿度９０％ＲＨの環境下で測定する。そして、サンプルの水蒸気透過率から基材の水蒸気透過率を差し引いて、バリア層Ｆの水蒸気透過率を得る。
【００８１】
１−６．積層構造
本発明の光反射フィルムに含まれる低屈折率層Ｄと高屈折率層Ｅは、それぞれ１つであってもよいし、複数あってもよい。複数の低屈折率層Ｄは、互いに同じであっても異なってもよい。複数の高屈折率層Ｅは、互いに同じであっても異なってもよい。金属反射層Ｃ側から、低屈折率層Ｄと高屈折率層Ｅがこの順序で合計２ｍ層（ｍは１以上の整数）積層されていればよい。
【００８２】
本発明の光反射フィルムの積層構造の例には、以下の態様が含まれる。以下の態様において、Ａは支持体Ａ、Ｂはアンカー層、Ｃは金属反射層、Ｄは低屈折率層、Ｅは高屈折率層、Ｆはバリア層である。以下の態様において、右側が光入射側に相当する。
Ａ／Ｂ／Ｃ／Ｄ／Ｅ／Ｆ
Ａ／Ｂ／Ｃ／Ｄ／Ｅ／Ｄ／Ｅ／Ｆ
【００８３】
「Ｄ／Ｅ」の繰り返し数ｍは、求められる反射率にもよるが、例えば１〜１０であり、１〜５であることが好ましく、１又は２であることがより好ましい。増反射膜として十分に機能させる点では、低屈折率層Ｄと高屈折率層Ｅとは互いに接していることが好ましい。
【００８４】
図１は、本発明の光反射フィルムの一例を示す模式図である。光反射フィルム１０は、支持体Ａ１１、アンカー層Ｂ１３、金属反射層Ｃ１５、低屈折率層Ｄ１７、高屈折率層Ｅ１９、及びバリア層Ｆ２１をこの順に含む。光反射フィルム１０の光入射面は、バリア層Ｆ２１の表面である。
【００８５】
１−７．物性
（平均反射率）
本発明の光反射フィルムの、波長４３０ｎｍ〜４７０ｎｍでの平均反射率は、例えば９４％以上でありうる。また、本発明の光反射フィルムの、波長４３０ｎｍ〜４７０ｎｍの平均反射率Ｒ１は、波長５６０ｎｍ〜６００ｎｍの平均反射率Ｒ２よりも高いことが好ましい。このような平均反射率を有する光反射フィルムは、例えば液晶表示装置用バックライトユニットの光反射フィルムとして好適である。
【００８６】
光反射フィルムの平均反射率は、日立ハイテクノロジーズ社製の分光光度計Ｕ−４１００（固体試料測定システム）を用いて、入射角５°の条件で測定することができる。
【００８７】
本発明の光反射フィルムの厚みは、例えば１０〜５００μｍとすることができ、１０〜３００μｍであることが好ましく、２０〜１５０μｍであることがより好ましい。
【００８８】
２．光反射フィルムの製造方法
本発明の光反射フィルムは、任意の方法で製造することができ、例えば支持体Ａ上に、アンカー層Ｂ、金属反射層Ｃ、低屈折率層Ｄ、高屈折率層Ｅ及びバリア層Ｆを順次積層して製造することができる。
【００８９】
アンカー層Ｂは、支持体Ａ上に、アンカー層用組成物を塗布した後、乾燥及び必要に応じてさらに硬化させて形成することができる。
【００９０】
アンカー層用組成物は、前述の熱可塑性樹脂又は熱硬化性樹脂を含み、必要に応じて溶媒をさらに含んでもよい。溶媒は、前述の樹脂を良好に分散させるものであればよく、例えば非プロトン性溶媒であり得る。非プロトン性溶媒の例には、ペンタン、ヘキサン、シクロヘキサン、トルエン等の炭化水素溶媒；塩化メチレン、トリクロロエタン等のハロゲン炭化水素溶媒；酢酸エチル、酢酸ブチル等のエステル類；アセトン、メチルエチルケトン等のケトン類；ジブチルエーテル、ジオキサン、テトラヒドロフラン等のエーテル類等が含まれる。
【００９１】
アンカー層用組成物が、官能基を有する熱可塑性樹脂や熱硬化性樹脂を含む場合、硬化剤をさらに含んでもよい。硬化剤の例には、ポリイソシアネート、メラミン系化合物、及びエポキシ系化合物等が含まれる。硬化剤の含有量は、熱硬化性樹脂に対して０．１〜１５質量％程度としうる。
【００９２】
アンカー層用組成物の塗布は、例えばグラビアコート法、スピンコート法及びバーコート法等により行うことができる。アンカー層用組成物の塗膜の硬化は、光硬化又は熱硬化であり、好ましくは熱硬化でありうる。
【００９３】
金属反射層Ｃは、真空製膜法で形成することができる。真空製膜法の例には、抵抗加熱式真空蒸着法、電子ビーム加熱式真空蒸着法、イオンプレーティング法、イオンビームアシスト真空蒸着法及びスパッタ法が含まれる。中でも、連続的な製膜方式であるロール・トゥ・ロールでの製膜が可能である点から、真空蒸着法がより好ましい。
【００９４】
低屈折率層Ｄは、金属反射層Ｃ上に、低屈折率層用組成物を塗布した後、乾燥又は硬化させて形成することができる。低屈折率層用組成物の塗布方法は、アンカー層用樹脂組成物の塗布方法と同様である。
【００９５】
低屈折率層用組成物は、前述の樹脂と、硫黄含有化合物と、必要に応じて溶媒や硬化剤をさらに含んでもよい。溶媒と硬化剤は、アンカー層用組成物の溶媒と硬化剤とそれぞれ同様のものを用いることができる。
【００９６】
高屈折率層Ｅは、真空製膜法で形成することができる。真空製膜法の例には、前述と同様のものが含まれるが、連続的な製膜が可能であることから、真空蒸着法であることが好ましい。
【００９７】
シロキサン骨格を有する無機物（例えばＳｉＯ２）からなるバリア層Ｆは、真空製膜法で形成することができる。真空製膜法の例には、前述と同様のものが含まれるが、連続的な製膜が可能であることから真空蒸着法であることが好ましい。シロキサン骨格を有するポリマーを含むバリア層Ｆは、バリア層形成用組成物を塗布した後、乾燥及び硬化させて形成することができる。
【００９８】
バリア層形成用組成物は、前述の（ポリ）シロキサン化合物を主成分として含み、必要に応じて溶媒をさらに含んでもよい。バリア層形成用組成物に含まれる（ポリ）シロキサン化合物は、前述の通り、アルコキシシラン化合物のモノマー又はそのオリゴマーであり、硬化収縮を低減する観点等から、アルコキシシラン化合物のオリゴマーであることが好ましい。
【００９９】
アルコキシシラン化合物のオリゴマーは、２官能アルコキシシラン化合物、３官能アルコキシシラン化合物、及び４官能アルコキシシラン化合物のうち少なくとも一種のオリゴマーである。架橋密度が高い硬化物が得られやすい観点では、３官能アルコキシシラン化合物からなるオリゴマー、４官能アルコキシシラン化合物からなるオリゴマー、又は３官能アルコキシシラン化合物と４官能アルコキシシラン化合物とを含むオリゴマーが好ましい。
【０１００】
アルコキシシラン化合物のオリゴマーは、２官能アルコキシシラン化合物、３官能アルコキシシラン化合物、及び４官能アルコキシシラン化合物を所望の比率で混合し、酸触媒、水、溶媒の存在下で加水分解縮合反応させて得られる。
【０１０１】
バリア層形成用組成物に含まれる溶媒は、前述のアンカー層用組成物に含まれる溶媒と同様のものを用いることができる。
【０１０２】
３．光反射フィルムの用途
本発明の光反射フィルムは、各種用途の反射部材、例えば液晶表示装置用バックライトユニットの光反射フィルム、プロジェクションテレビの反射鏡及びランプリフレクター等として用いることができる。中でも、本発明の光反射フィルムは、良好な反射率と湿熱耐久性とを有する点から、液晶表示装置用バックライトユニットの光反射フィルムとして好ましく用いられる。
【０１０３】
（液晶表示装置用バックライトユニット）
液晶表示装置用バックライトユニットは、光源と、本発明の光反射フィルムとを含む。本発明の光反射フィルムは、その支持体Ａが、光源又は導光板の裏面（液晶表示パネルと対向しない面）と対向するように配置される。
【０１０４】
光源の例には、冷陰極管（ＣＣＦＬ）、熱陰極管（ＨＣＦＬ）、外部電極蛍光管（ＥＥＦＬ）、平面蛍光管（ＦＦＬ）、発光ダイオード素子（ＬＥＤ）、及び有機エレクトロルミネッセンス素子（ＯＬＥＤ）等が含まれる。中でも、冷陰極管（ＣＣＦＬ）や発光ダイオード素子（ＬＥＤ）が好ましい。
【０１０５】
液晶表示装置用バックライトユニットは、他の光学フィルムをさらに含んでもよい。他の光学フィルムの例には、光拡散フィルムやプリズムフィルムが含まれる。光拡散フィルムの例には、フィラーやビーズ含有のバインダーを塗装した拡散フィルムが含まれる。
【０１０６】
液晶表示装置用バックライトユニットは、直下型のバックライトユニットであってもよいし、サイドエッジ型のバックライトユニットであってもよい。中・小型の液晶表示装置に適することから、サイドエッジ型のバックライトユニットが好ましい。
【０１０７】
サイドエッジ型のバックライトユニットは、光源と、それと隣接して配置される導光板と、導光板の裏面側に配置される光反射フィルムとを含み、必要に応じて他の光学フィルムをさらに含んでもよい。サイドエッジ型のバックライトユニットの態様の一例には、後述する図２に示されるバックライトユニット４０が含まれる。
【０１０８】
（液晶表示装置）
本発明の液晶表示装置は、液晶表示パネルと、バックライトユニットとを含む。図２は、本発明の液晶表示装置の一例を示す断面図である。同図は、サイドエッジ型のバックライトユニットを用いた場合の一例である。図２に示されるように、液晶表示装置２０は、液晶表示パネル３０と、サイドエッジ型のバックライトユニット４０とを含む。
【０１０９】
液晶表示パネル３０は、液晶セル３１と、それを挟持する一対の偏光板３３及び３５とを含む。液晶セル３１の表示方式は、特に制限されず、ＶＡ（ＭＶＡ、ＰＶＡ）やＩＰＳ等の種々の表示モードでありうる。偏光板３３及び３５Ｂは、それぞれ偏光子と、その少なくとも一方の面に配置された保護フィルムとを含む。
【０１１０】
サイドエッジ型のバックライトユニット４０は、棒状の光源４１と、側端部が光源４１と隣接するように配置された導光板４３と、導光板４３の裏面側に配置された光反射フィルム１０と、導光板４３の表面側に配置された複数の光学フィルム４５とを含む。光反射フィルム１０は、そのバリア層２１が導光板４３と対向するように配置されている。
【０１１１】
光源４１は、ランプリフレクター４２で覆われている。複数の光学フィルム４５は、図２の態様に限定されず、光学フィルム４５がなくてもよいし、光学フィルムの組み合わせや枚数を変更してもよい。
【０１１２】
サイドエッジ型のバックライトユニット４０では、光源４１から発せられた光が導光板４３の内部を伝播する。導光板４３から出た光の一部は、光反射フィルム１０で反射され、導光板４３の表面側（液晶表示パネル３０側）に出射される。導光板４３の表面側に出射した光は、光拡散フィルム４７で拡散され、プリズムフィルム４９で屈折されて、液晶表示パネル３０の全面に入射される。
【０１１３】
光反射フィルム１０は、高温・高湿下に一定時間曝されても、高い反射率を維持しうる。従って、そのような光反射フィルム１０を含む液晶表示装置２０は、長時間にわたって高い光利用効率を維持しうる。
【実施例】
【０１１４】
以下、実施例により本発明を具体的に説明するが、本発明はこれらに限定されるものではない。【０１１５】
＜実施例１＞
（アンカー層用組成物の調製）
スーパーベッカミン  Ｊ−８２０（ＤＩＣ株式会社製、ブチル化メラミン樹脂）をブタノール（溶媒）で希釈して、固形分濃度５質量％のアンカー層用組成物を得た。【０１１６】
（低屈折率層用組成物の調製）
樹脂としてダイヤナールＢＲ−６０８（三菱レイヨン株式会社製、アクリル系樹脂）を、メチルエチルケトン（ＭＥＫ）に３質量％となるように添加し、硫黄含有化合物としてトリメチロールプロパントリスチオプロピオネート（ＴＭＴＰ、淀化学社製、重量平均分子量３９８．６、チオール基当量１３２．８ｇ／ｅｑ）を、ダイヤナール固形分に対して１質量％となるようにさらに添加し、低屈折率層用組成物を得た。【０１１７】
（バリア層用組成物の調製）
シリコーン系塗布液（株式会社動研製、サーコートＳＣＨ７２、シリコーン樹脂）を１−プロパノールで希釈して、固形分濃度０．２質量％のバリア層用組成物を得た。【０１１８】
（光反射フィルムの作製）
支持体Ａとして、厚み２５μｍのポリエステルフィルム（帝人デュポンフィルム株式会社製、ＨＢ３）を準備した。このフィルムの一方の面に、上記調製したアンカー層用組成物をバーコーターで塗布して、厚み０．１μｍのアンカー層Ｂを形成した。次いで、アンカー層Ｂ上に、銀を真空蒸着して、厚み１２０ｎｍの金属反射層Ｃを形成した。次いで、金属反射層Ｃ上に、上記調製した低屈折率層用組成物を塗布した後、９０℃で１分間乾燥させて、厚み６０ｎｍの低屈折率層Ｄを形成した。次いで、低屈折率層Ｄ上に、硫化亜鉛を真空蒸着して、厚み６０ｎｍの高屈折率層Ｅを形成した。そして、高屈折率層Ｅ上に、バリア層用組成物をバーコーターで塗布した後、１００℃で１分間加熱硬化させて、（ポリ）シロキサン化合物の硬化物を含む、厚み５ｎｍのバリア層Ｆを形成し、光反射フィルムを得た。【０１１９】
＜実施例２＞
低屈折率層Ｄと高屈折率層Ｅの厚みをそれぞれ表１に示されるように変更した以外は実施例１と同様にして光反射フィルムを得た。【０１２０】
＜実施例３及び４、比較例２及び３＞
バリア層Ｆの厚みを表１に示されるように変更した以外は実施例２と同様にして光反射フィルムを得た。【０１２１】
＜実施例５＞
高屈折率層Ｅの組成を表１に示されるように変更した以外は実施例４と同様にして光反射フィルムを得た。【０１２２】
＜実施例６及び７＞
低屈折率層Ｄの厚みを表１に示されるように変更した以外は実施例２と同様にして光反射フィルムを得た。【０１２３】
＜実施例８及び９＞
高屈折率層Ｅの厚みを表１に示されるように変更した以外は実施例２と同様にして光反射フィルムを得た。【０１２４】
＜実施例１０＞
アネルバ社のＬ−４３０Ｓ−ＦＨＳを用い、Ａｒ  ２０ｓｃｃｍ、Ｏ２  ５ｓｃｃｍ、スパッタ圧０．３Ｐａ、室温下、ターゲット側電力３００Ｗ、成膜レート２Å／ｓ、ターゲット−基板間距離８６ｍｍの条件でＳｉＯ２をＲＦスパッタして、厚み５ｎｍのバリア層Ｆを形成した以外は実施例１と同様にして光反射フィルムを得た。【０１２５】
＜比較例１＞
バリア層Ｆを設けなかった以外は実施例２と同様にして光反射フィルムを得た。【０１２６】
＜比較例４＞
バリア層Ｆの厚みを表１に示されるように変更した以外は実施例５と同様にして光反射フィルムを得た。【０１２７】
＜比較例５＞
バリア層用組成物としてリオデュラスＴＹＴ９０（東洋インキ社製、ＵＶ硬化型アクリル樹脂）を用いて、高屈折率層Ｅ上に塗布した後、乾燥させ、さらに積算照射量４００ｍＪ／ｃｍ２の紫外線を照射して硬化させて、厚み５ｎｍのバリア層を形成した以外は実施例５と同様にして光反射フィルムを得た。【０１２８】
＜比較例６＞
低屈折率層Ｄの組成を表１に示されるように変更し、バリア層Ｆを設けなかった以外は実施例２と同様にして光反射フィルムを得た。【０１２９】
＜比較例７＞
硫黄含有化合物であるトリメチロールプロパントリスチオプロピオネート（ＴＭＴＰ、淀化学社製）を添加しなかった以外は前述の低屈折率層用組成物と同様にして低屈折率層用組成物を得た。得られた低屈折率層用組成物を用いて低屈折率層を形成した以外は実施例２と同様にして光反射フィルムを得た。【０１３０】
＜比較例８＞
ＳｉＯ２をＲＦスパッタして低屈折率層を形成した以外は比較例７と同様にして光反射フィルムを得た。スパッタ条件は、実施例１０のスパッタ条件と同様とした。【０１３１】
各実施例／比較例で用いた支持体Ａの平均透過率、並びに支持体Ａ、低屈折率層Ｄ及び高屈折率層Ｅの屈折率を、それぞれ以下の方法で測定した。【０１３２】
［平均透過率］
支持体Ａの３６０〜４００ｎｍでの平均透過率を、日立ハイテクノロジーズ社製の分光光度計Ｕ−４１００により測定したところ、９０％であった。【０１３３】
［屈折率］
（支持体Ａの屈折率）
厚み２５μｍの透明ポリエステルフィルム（東洋紡社製Ａ４１００）の、波長５７０ｎｍの光の屈折率を、堀場製分光エリプソメーターＵＶＳＥＬを用いて測定したところ、１．５８であった。【０１３４】
（低屈折率層Ｄ及び高屈折率層Ｅの屈折率）
厚み１００μｍのポリエチレンテレフタレート（ＰＥＴ）基材上に、厚み１００ｎｍの低屈折率層Ｅを真空蒸着して、測定用サンプル１を得た。同様にして、厚み１００μｍのＰＥＴ基材上に、厚み１００ｎｍの高屈折率層Ｅを塗布形成して、測定用サンプル２を得た。これらの測定用サンプル１及び２の波長５７０ｎｍの光の屈折率を、堀場製分光エリプソメーターＵＶＳＥＬを用いてそれぞれ測定した。【０１３５】
また、各実施例／比較例で得られた光反射フィルムを用いたバックライトユニットの相対輝度・色度、及び光反射フィルムの湿熱耐久後の外観を、それぞれ以下の方法で評価した。【０１３６】
［相対輝度・色度］
液晶表示装置（商品名：ＬＣ−３７ＧＸ１Ｗ、シャープ製）からバックライトユニットを取り出し、当該バックライトユニットの光反射フィルムを、上記作製した光反射フィルムに取り換えた。光反射フィルムはバリア層が光入射面となるように配置した。
得られたバックライトユニットの光反射フィルムが配置された面とは反対側で、且つ光反射フィルムからの高さが２００ｍｍの位置に、輝度計（コニカミノルタ社製、製品名「ＣＳ−２０００」）を設置した。そして、面光源装置の中央部を、平行に配列された光源の垂直方向に横断する形で、端から端まで０．６ｍｍ間隔で三刺激値Ｙ（輝度）[ｃｄ／ｍ２]と色度を測定した。
輝度・色度のリファレンスとしてＥＳＲ６５（３Ｍ Ｃｏｍｐａｎｙ製）を用いて、リファレンスの輝度を１００％としたときの相対輝度と、リファレンスの色度を０としたときのリファレンスの色度との差Δｘ及びΔｙを、それぞれ算出した。【０１３７】
これらの測定は２５℃で行った。輝度の値は大きいほど好ましいが、９７％以上であると好ましく、９８％以上であるとより好ましい。色度差はΔｘ、Δｙともに０に近いほど好ましいが、絶対値でともに０．０１以下であることが好ましく、０．００６以下であるとより好ましい。【０１３８】
［湿熱耐久後の褐色の斑点］
得られた光反射フィルムを１０ｃｍ×１５ｃｍの大きさに切り出し、湿熱環境下で保存（温度６０℃、湿度９０％、２４０時間）した。そして、保存後の光反射フィルムの外観を目視観察し、以下の基準に基づいて評価した。
５：褐色斑点の発生がなく、非常にきれいである
４：褐色斑点は数個認められるが、実用に耐えうるレベルである
３：褐色斑点は十数個認められ、実用上不安がある
２：褐色斑点は数十個認められ、実用できないレベルである
１：褐色斑点が数えきれないほど全面に発生し、実用できないレベルである【０１３９】
また、実施例３のバリア層Ｆ（厚み１５ｎｍ）の水蒸気透過率を、以下の方法で測定したところ、４ｇ／ｍ２・ｄａｙであった。【０１４０】
［水蒸気透過率］
厚み１００μｍのポリエチレンテレフタレート（ＰＥＴ）基材上に、バリア層用組成物をバーコーターで塗布した後、１００℃で１分間加熱硬化させて、（ポリ）シロキサン化合物の硬化物を含む厚み１５ｎｍのバリア層Ｆを形成して、サンプルを得た。得られたサンプルと、基材のみの水蒸気透過率を、それぞれＭＯＣＯＮ社製：ＰＥＲＭＡＴＲＡＮ−Ｗ  ３／３２を用いて、温度４０℃、湿度９０％ＲＨの環境下で測定した。そして、サンプルの水蒸気透過率から基材のみの水蒸気透過率を差し引いて、バリア層Ｆの水蒸気透過率を得た。【０１４１】
実施例１〜１０及び比較例１〜８の光反射フィルムの評価結果を表１に示す。
【表１】
2017164226.tif 000007
【０１４２】
表１に示されるように、実施例１〜１０の光反射フィルムは、初期の相対輝度が高く、Δｘ及びΔｙが小さく、良好な光学特性を示すことがわかる。そして、湿熱耐久後の褐色の斑点も少なく、湿熱耐久特性も高いことがわかる。【０１４３】
これに対して、バリア層Ｆを有しない比較例１の光反射フィルムや、バリア層Ｆの厚みが薄すぎる比較例２の光反射フィルムは、いずれも湿熱耐久後の褐色の斑点が多く発生し、湿熱耐久特性が低いことがわかる。一方で、バリア層Ｆの厚みが厚すぎる比較例３及び４の光反射フィルムは、いずれも初期のΔｘ及びΔｙが大きく、色度が低いことがわかる。【０１４４】
また、ＵＶ硬化型アクリル系樹脂の硬化物からなるバリア層Ｆを有する比較例５の光反射フィルムや、低屈折率層Ｄをバリア層Ｆと兼用した比較例６の光反射フィルムは、いずれも湿熱耐久後の褐色の斑点が多く発生し、湿熱耐久特性が低いことがわかる。【０１４５】
本出願は、２０１６年３月２５日出願の特願２０１６−６２５１４に基づく優先権を主張する。当該出願明細書及び図面に記載された内容は、すべて本願明細書に援用される。
【符号の説明】
【０１４６】
１０  光反射フィルム
１１  支持体Ａ
１３  アンカー層Ｂ
１５  金属反射層Ｃ
１７  低屈折率層Ｄ
１９  高屈折率層Ｅ
２１  バリア層Ｆ
２０  液晶表示装置
３０  液晶表示パネル
３１  液晶セル
３３、３５  偏光板
４０  サイドエッジ型のバックライトユニット
４１  光源
４２  ランプリフレクター
４３  導光板
４５  光学フィルム
４７  光拡散フィルム
４９  プリズムフィルム
【図１】
2017164226.tif 000008
【図２】
2017164226.tif 000009
【国際調査報告】
2017164226.tif 000010
2017164226.tif 000011
2017164226.tif 000012
2017164226.tif 000013